(57)【要約】【課題】浸炭がおこらずステンレス鋳鋼製の鋳造品を製造でき、また金型を用いないで消失模型を製造できる消失模型による鋳造方法及び鋳造品及び回転機械を提供すること。【解決手段】重ね合わせることで一つの消失模型１０が形成される複数のスライス部品１０−１〜１０−８をそれぞれ製造する工程と、各スライス部品１０−１〜１０−８を貼り合わせることで消失模型１０を製作する工程と、消失模型１０をバインダーに耐火材を混合したセラミックスラリーでスタッコイングした後に乾燥させてセラミック鋳型２０を形成する工程と、セラミック鋳型２０をヒートショックすることで焼成すると共に消失模型１０をセラミック鋳型２０から溶かし出す工程と、鋳枠３０の中ヘセラミック鋳型２０を入れて砂込めを行う工程と、鋳枠３０内部を減圧しながらセラミック鋳型２０内部に注湯する工程と、セラミック鋳型２０内から鋳造品３７を取り出す工程とを具備する。【選択図】　　　図２
2004050208.tif 000002
【特許請求の範囲】
【請求項１】
重ね合わせることで一つの消失模型が形成される複数のスライス部品をそれぞれ製造する工程と、
前記各スライス部品を貼り合わせることで消失模型を製作する工程と、
前記消失模型をバインダーに耐火材を混合したセラミックスラリーでスタッコイングした後に乾燥させてセラミック鋳型を形成する工程と、
前記セラミック鋳型から焼成や有機溶剤によって前記消失模型を溶かし出す工程と、
鋳枠の中ヘ前記セラミック鋳型を入れて砂込めを行う工程と、
前記セラミック鋳型内部に注湯する工程と、
セラミック鋳型内から鋳造品を取り出す工程とを具備することを特徴とする消失模型による鋳造方法。
【請求項２】
各スライス部品を貼り合わせて製作した消失模型の表面に、表面仕上げ用のワックスペーストを塗布することを特徴とする請求項１記載の消失模型による鋳造方法。
【請求項３】
ポンプ、タービン、コンプレッサー、ブロワ等の回転機械を構成する部品となる三次元形状を有する羽根車、ガイドベーン、ガイドケーシング、ノズル等の鋳造品が、請求項１に記載の消失模型による鋳造方法によって製造されることを特徴とする鋳造品。
【請求項４】
ポンプ、タービン、コンプレッサー、ブロワ等の回転機械が、請求項３に記載の鋳造品を組み込むことで構成されていることを特徴とする回転機械。
【発明の詳細な説明】
【０００１】
【発明の属する技術分野】
本発明は、消失模型を用いて所望の鋳造品を鋳造する消失模型による鋳造方法及び鋳造品及び回転機械に関するものである。
【０００２】
【従来の技術】
従来、消失模型を用いて鋳造品を鋳造するには、まず消失模型製作用の金型を製作し、この金型を用いて発泡ポリスチレンや発泡ポリウレタン製の消失模型２００を製作する（図１２（ａ））。次に製作した消失模型２００に塗がたを塗り、図１２（ｂ）に示すようにこの消失模型２００を鋳枠２１０内に設置し、湯道となる発泡材湯口２１１と発泡材堰２１３と発泡材揚がり２１５をつけた後、砂２２０を鋳枠２１０内に充填する。砂２２０を充填した後、場合によっては振動させることにより、砂込めを行う。大型の模型の場合は砂２２０としてフラン樹脂砂やフェノール樹脂砂を使用することもある。
【０００３】
次に図１２（ｃ）に示すように、充填した砂２２０の表面をシート２３０で覆い、鋳枠２１０全体を真空引きして減圧することにより、砂込み不足や、注湯中の型崩れを防止する。そして溶融金属を注湯すると、溶融金属は消失模型２００と置換しながら内部空間に充填される。そしてできた鋳造品２４０を取り出す（図１２（ｄ））。砂は樹脂粉を使用した場合は再使用できないが、樹脂が入っていなければ直ちに次の鋳造に使用可能となる。
【０００４】
ところで上記消失模型による鋳造方法は、発泡剤を消失模型２００として使用しているので、溶融金属との置換の際に浸炭がおこり、鋳鉄では問題ないが、鋳鋼には向かない。
【０００５】
しかしながら大型ポンプ部品、例えば大型縦型ポンプのガイドケーシング等の鋳造品は水中に没している状態で使用するため、これに求められる材料として、鋳鉄ではなく、鋳鋼の場合が少なくなく、また海水用ポンプ部品等の場合、高級材料であるステンレス鋳鋼等を求められることが多い。従ってこれらの部品の製造に上記鋳造方法が用いられないという問題点があった。また鋳造品が多品種少量生産の場合、発泡模型２００を金型を用いて製作していたのでは金型コストがかかりすぎるという問題点もあった。
【０００６】
【発明が解決しようとする課題】
本発明は上述の点に鑑みてなされたものでありその目的は、浸炭がおこらず鋳鋼製の鋳造品を製造でき、また金型を用いないで消失模型を製造できる消失模型による鋳造方法及び鋳造品及び回転機械を提供することにある。
【０００７】
【課題を解決するための手段】
上記問題点を解決するため本発明にかかる消失模型による鋳造方法は、重ね合わせることで一つの消失模型が形成される複数のスライス部品をそれぞれ製造する工程と、前記各スライス部品を貼り合わせることで消失模型を製作する工程と、前記消失模型をバインダーに耐火材を混合したセラミックスラリーでスタッコイングした後に乾燥させてセラミック鋳型を形成する工程と、前記セラミック鋳型から焼成や有機溶剤によって前記消失模型を溶かし出す工程と、鋳枠の中ヘ前記セラミック鋳型を入れて砂込めを行う工程と、前記セラミック鋳型内部に注湯する工程と、セラミック鋳型内から鋳造品を取り出す工程とを具備することを特徴とする。
【０００８】
消失模型としては、発泡ポリスチレン又は発泡ポリメタクリル酸メチルを用い、切削加工により、各スライス部品を製作し、これを貼り付けることで消失模型を製作する。各スライス部品を貼り合わせて製作した消失模型の表面には、表面仕上げ用のワックスペーストを塗布することによってその表面を滑らかにすることが好ましい。
【０００９】
また本発明は、ポンプ、タービン、コンプレッサー、ブロワ等の回転機械を構成する部品となる三次元形状を有する羽根車、ガイドベーン、ガイドケーシング、ノズル等の鋳造品が、前記消失模型による鋳造方法によって製造されることを特徴とする。
【００１０】
また本発明は、ポンプ、タービン、コンプレッサー、ブロワ等の回転機械が、前記鋳造品を組み込むことで構成されていることを特徴とする。
【００１１】
【発明の実施の形態】
以下、本発明の実施の形態を図面を参照して詳細に説明する。
図１乃至図７は本発明を用いて大型縦型ポンプのガイドケーシングを鋳造する鋳造方法を示す図である。即ち本実施形態においてはまず図１に示すように、大型縦型ポンプのガイドケーシングと同形状の消失模型１０を薄い板状の複数の部分にスライスしてなる各スライス部品１０−１，２，…８をそれぞれ製造する。各スライス部品１０−１，２，…８は発泡ポリスチレン材又は発泡ポリメタクリル酸メチル材を切削加工することにより製作する。具体的には、消失模型１０の三次元ＣＡＤ（Ｃｏｍｐｕｔｅｒ　Ａｉｄｅｄ　Ｄｅｓｉｇｎ）データを作成し、これを適当な見切り位置で輪切り（スライス）にしたデータを作成する。次にこのデータを、ＣＡＭ（Ｃｏｍｐｕｔｅｒ　Ａｉｄｅｄ　Ｍａｎｕｆａｃｔｕｒｉｎｇ）データに変換して、ＣＮＣ（Ｃｏｍｐｕｔｅｒｌｉｚｅｄ　Ｎｕｍｅｒｉｃａｌ　Ｃｏｎｔｒｏｌ）工作機械で発泡ポリスチレン材又は発泡ポリメタクリル酸メチル材から各スライス部品１０−１，２，…８を切削加工する。
【００１２】
次に図２に示すように、各スライス部品１０−１，２，…８を積層して接着剤で貼り付け、１つの消失模型１０を製作する。製作した消失模型１０の表面にワックスペーストを塗りつけてその表面が滑らかになるように仕上げる。
【００１３】
次に図３に示すように消失模型１０を、耐火材であるＳｉＯ２を骨材とするコロイダルシリカのセラミックスラリー（或いはＡｌ２Ｏ３を骨材とするアルミナのセラミックスラリー或いはジルコンを骨材とするジルコンのセラミックスラリー等）中に浸漬して付着させ、さらにスラリー乾燥前にその周囲に粉末状の酸化物耐火材料（ＳｉＯ２又はＡｌ２Ｏ３又はジルコン等）を付着させて乾燥させるというスタッコイング処理をし、その後乾燥させることで、消失模型１０の周囲にセラミック鋳型２０を形成する。スタッコイングの回数は、以下の工程でセラミック鋳型２０が砂３３によって補強されるため、６層程度とし、それほど多層にする必要はない。
【００１４】
次にこれを高温焼成炉に入れて高温（例えば１０００℃）で一気にヒートショック処理をして、セラミック鋳型２０を焼成すると同時に、内部の消失模型１０を溶かし出す（図４）。消失模型１０の一部を部分的にワックス模型によって形成していた場合は、まずオートクレーブ（脱蝋）処理をしてワックスを溶かし出し、発泡ポリスチレン材又は発泡ポリメタクリル酸メチル材を収縮させてから高温焼成炉に入れ、ヒートショック処理を行う。また図３に示すセラミック鋳型２０内部の消失模型１０を有機溶剤によって溶かし出し、その後セラミック鋳型２０を焼成して図４に示すセラミック鋳型２０を製造しても良い。
【００１５】
次に図５に示すように、このセラミック鋳型２０に陶製の管等により湯道２５をつけ、これを鋳枠３０内に収め、鋳枠３０内に乾燥した砂３３を充填する。砂３３は、流動砂のみで樹脂（フラン樹脂砂やフェノール樹脂砂等）を入れない場合と、樹脂を入れる場合とがあるが、樹脂を入れたほうが流動性は若干悪くなるものの、型強度が高まる。鋳枠３０の下部には金網３１が張ってある。砂込め後、鋳枠３０ごと振動をかけて砂がしっかりつまるようにするとともに、型強度を上げる。
【００１６】
次に図６に示すように、充填した砂３３の表面をシート３５で覆い、鋳枠３０全体を真空引きして減圧することによって型強度を上げながら、同時に湯道２５を用いてセラミック鋳型２０内に溶融金属を注湯し、満たす。
【００１７】
そして溶融金属の冷却硬化後、砂３３を取り除き、セラミック鋳型２０の型バラシを行うと、図７に示す所望の鋳造品３７が得られる。
【００１８】
製造される鋳造品は三次元形状を有するものであればどのようなものでも良いが、例えばポンプ、タービン、コンプレッサー、ブロワ等の回転機械を構成する羽根車、ガイドベーン、ガイドケーシング、ノズル（ノズルはタービンやコンプレッサーで使用する場合がある）等の鋳造品の製造に使用できる。
【００１９】
鋳造品の他の具体例として、図８は前記鋳造方法によって鋳造された大型ポンプ（オープン型）の羽根車３１０を示している。また図９は前記鋳造方法によって鋳造された高圧ポンプ（クローズド型）の羽根車３６０を示している。本発明を用いればこのような鋳造の必要な各種部品を容易に製造することができる。そして図８に示す羽根車３１０は図１０に示すように、大型ポンプ３００内に設置したシャフト３２０の下端に取り付けられ使用される。また図９に示す羽根車３６０は図１１に示すように、高圧ポンプ３５０内に設置したシャフト３７０に多数枚取り付けられ使用される。
【００２０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。
【００２１】
【発明の効果】
以上詳細に説明したように本発明によれば、以下のような優れた効果を有する。
▲１▼浸炭がおこらないので、容易にステンレス鋳鋼製の鋳造品が製造できる。
【００２２】
▲２▼消失模型を複数の部分にスライスしてなるスライス部品を切削加工等によって製作したものを貼り合わせることで消失模型を製作するので、どんな複雑な形状の消失模型でも金型を用いないで容易にその製造が行えるようになる。
【図面の簡単な説明】
【図１】消失模型による鋳造方法を示す図である。
【図２】消失模型による鋳造方法を示す図である。
【図３】消失模型による鋳造方法を示す図である。
【図４】消失模型による鋳造方法を示す図である。
【図５】消失模型による鋳造方法を示す図である。
【図６】消失模型による鋳造方法を示す図である。
【図７】鋳造品３７を示す図である。
【図８】大型ポンプの羽根車３１０を示す斜視図である。
【図９】高圧ポンプの羽根車３６０を示す斜視図である。
【図１０】大型ポンプ３００を示す概略断面図である。
【図１１】高圧ポンプ３５０を示す概略断面図である。
【図１２】消失模型を用いて鋳造品を鋳造する従来の方法を示す図である。
【符号の説明】
１０　消失模型
１０−１，２，…８　スライス部品
２０　セラミック鋳型
２５　湯道
３０　鋳枠
３３　砂
３５　シート
３７　鋳造品
３００　大型ポンプ
３１０　羽根車
３２０　シャフト
３５０　高圧ポンプ
３６０　羽根車
３７０　シャフト
【図１】
2004050208.tif 000003
【図２】
2004050208.tif 000004
【図３】
2004050208.tif 000005
【図４】
2004050208.tif 000006
【図５】
2004050208.tif 000007
【図６】
2004050208.tif 000008
【図７】
2004050208.tif 000009
【図８】
2004050208.tif 000010
【図９】
2004050208.tif 000011
【図１０】
2004050208.tif 000012
【図１１】
2004050208.tif 000013
【図１２】
2004050208.tif 000014